(57)【要約】【課題】低温領域では収縮せず、高温領域では収縮しやすい特徴をもった熱収縮性フィルムの製造方法を提供すること。【解決手段】幅方向に１．５倍以上６倍以下で延伸（ＴＤ−１）し、さらにその後に長手方向に１．１倍以上４倍以下延伸（ＭＤ−１）する工程を有する熱収縮性フィルムの製造方法であって、ＴＤ−１とＭＤ−１の間に、５０℃以上１６０℃以下の熱処理（ＨＳ−１）工程、ＭＤ−１の後に、１０１℃以上１５０℃以下の熱処理（ＨＳ−２）工程を有する熱収縮性フィルムの製造方法。【選択図】なし【特許請求の範囲】
【請求項１】
幅方向に１．５倍以上６倍以下で延伸（ＴＤ−１）し、さらにその後に長手方向に１．１倍以上４倍以下延伸（ＭＤ−１）する工程を有する熱収縮性フィルムの製造方法であって、ＴＤ−１とＭＤ−１の間に、５０℃以上１６０℃以下の熱処理（ＨＳ−１）工程、ＭＤ−１の後に、１０１℃以上１５０℃以下の熱処理（ＨＳ−２）工程を有する熱収縮性フィルムの製造方法。
【請求項２】
ＨＳ−１工程の最高温度とＨＳ−２工程での最高温度が下記式（１）を満たす請求項１に記載の熱収縮性フィルムの製造方法。
１０≦（ＨＳ−２最高温度）−（ＨＳ−１最高温度）≦８０・・・（１）
【請求項３】
ＭＤ−１の延伸温度が、ＨＳ−２温度よりも高いことを特徴とする請求項１または２に記載の熱収縮性フィルムの製造方法。
【請求項４】
ＭＤ−１の延伸温度が９０℃より高いことを特徴とする請求項１〜３のいずれかに記載の熱収縮性フィルムの製造方法。
【請求項５】
熱収縮性フィルムがポリエステル系樹脂を主たる構成成分とすることを特徴とする請求項１〜４のいずれかに記載の熱収縮性フィルムの製造方法。
【発明の詳細な説明】
【技術分野】
【０００１】
本発明は熱収縮性フィルムの製造方法に関するものである。
【背景技術】
【０００２】
熱収縮性フィルムは、包装用途、ラベル用途など、広く使用されているが、近年、水系塗剤や特殊塗剤等を塗布、乾燥した後にフィルムを一方向に偏向収縮させることで、独自性を付与させる熱収縮性フィルムのニーズが高まってきている。このような熱収縮性フィルムの場合、フィルムには塗布乾燥工程において、その温度に応じた皺や平面性を保つための低収縮性を有し、かつその後の収縮工程においては、必要量収縮するといった特徴が求められる。これまで、熱収縮率フィルムとして、例えば特許文献１および２に代表されるような一軸延伸フィルムおよび横方向に延伸した後に縦方向に逐次二軸延伸することで特定方向にのみ収縮させるフィルムがあった。
【先行技術文献】
【特許文献】
【０００３】
【特許文献１】特開２０１１−７９２２９号公報
【特許文献２】国際公開第２０１４／０２１１２０号
【発明の概要】
【発明が解決しようとする課題】
【０００４】
しかしながら、特許文献１または２に挙げた一軸延伸フィルム、横縦逐次二軸延伸フィルムは、一方向への高収縮特性は得られるが、上記した乾燥工程を含む用途においては、低温熱収縮性が全く考慮されていないため、例えば樹脂のガラス転移温度付近の雰囲気下ではフィルムが大きく収縮してしまい、特殊インキや塗剤を塗布する工程にて皺などにより平面性が悪化するだけでなく、乾燥工程にてフィルムが収縮することによって、その後の高温領域において高収縮できなくなってしまう課題があった。本発明の目的は、塗剤の乾燥工程などでは低熱収縮性を示し、かつ、その後の収縮工程においては高収縮性を示すフィルムを得るための製造方法を提供することにある。
【課題を解決するための手段】
【０００５】
上述した課題を解決するために、本発明では、少なくとも幅方向に１．５倍以上６倍以下で延伸（ＴＤ−１）し、さらにその後に長手方向に１．１倍以上４倍以下で延伸（ＭＤ−１）する工程を有する熱収縮性フィルムの製造方法であって、ＴＤ−１とＭＤ−１の間に、５０℃以上１６０℃以下の熱処理（ＨＳ−１）工程、ＭＤ−１の後に、１０１℃以上１５０℃以下の熱処理（ＨＳ−２）工程を有する熱収縮性フィルムの製造方法を採用する。
【発明の効果】
【０００６】
本発明は、少なくとも幅方向に１．５倍以上６倍以下で延伸（ＴＤ−１）し、さらにその後に長手方向に１．１倍以上４倍以下で延伸（ＭＤ−１）する工程を有する熱収縮性フィルムの製造方法であって、ＴＤ−１とＭＤ−１の間に、５０℃以上１６０℃以下の熱処理（ＨＳ−１）工程、ＭＤ−１の後に、１０１℃以上１５０℃以下の熱処理（ＨＳ−２）工程を有する。これにより、塗剤等の乾燥工程では低収縮性であることから皺などがなく平面性を維持し、その後、より高温領域においては高収縮性を示すフィルムを得ることができる。また、得られたフィルムは本効果により包装用途、加飾用途などにおいて熱収縮性フィルムとして好ましく用いられる。
【発明を実施するための形態】
【０００７】
以下、本発明の熱収縮性フィルムの製造方法について詳細に説明する。
本発明では、少なくとも幅方向に１．５倍以上６倍以下で延伸（ＴＤ−１）する工程を有する。ここで、本発明の乾燥工程における低温収縮性の低温と、乾燥した後にフィルムを一方向に偏向収縮させる際の高収縮工程における高温は、用途や必要性能によってある程度の範囲内にて変化するものであるが、本発明においては、熱収縮性フィルムを構成する樹脂の温度変調ＤＳＣから得られるガラス転移温度Ｔｇ＋２０℃以下を低温領域とし、ガラス転移温度Ｔｇ＋２０℃を超えると高温領域とする。フィルムのガラス転移温度は延伸によって上昇するが、各種機能層の塗工工程および、乾燥工程での耐熱性の観点から、製造後のフィルムのガラス転移温度が１００℃以上であることが好ましい。ここで、製造後のフィルムのガラス転移温度は、温度変調ＤＳＣによって測定することができる。
本発明では、低温領域における熱収縮性を付与するために熱収縮性フィルムのガラス転移温度を上昇させるためには、少なくとも幅方向に１．５倍以上にて延伸することが必要である。一方、幅方向への高倍率化は配向に伴うガラス転移温度上昇、および生産性や平面性にとって有利であるが、６倍を超えてしまうとフィルム破れが頻発し、生産性が低下するおそれがある。そのため、幅方向の延伸倍率は１．５倍以上、６倍以下であることが必要であり、２．０倍以上、５．５倍以下が好ましく、３．０倍以上、５．０倍以下がより好ましく、３．５倍以上、４．５倍以下が最も好ましい。延伸方法としては、特に限定されないが、ステンター方式にてフィルム幅方向両端をクリップやピンなどの把持具で把持して延伸する方法を好ましく用いることができる。延伸温度としては、熱収縮性フィルムを構成する樹脂のガラス転移温度以上、ガラス転移温度＋３０℃以下であることが好ましい。ガラス転移温度以下であればフィルム破れが発生する可能性があり、ガラス転移温度＋３０℃を超えると、フィルムガラス転移温度上昇に必要な配向が得られないことがある。ここで、本発明における幅方向の延伸温度とは、延伸区間における最高温度のことであり、たとえばステンター方式で延伸する場合には、延伸区間のステンター内の温度のうち最高温度を意味する。また、生産性とハンドリング性の点から延伸速度は１，０００％／分以上２００，０００％／分以下であることが望ましい。
本発明では、ＴＤ−１の後に長手方向に１．１倍以上、４倍以下で延伸（ＭＤ−１）する工程を有することが必要である。本工程にて、長手方向への偏向高収縮特性を得ることができる。長手方向の延伸倍率が１．１倍以下であると、高温領域における収縮性を十分に発現しない場合があり、４．０倍を超えてしまうと低温領域における低熱収縮性が維持できない場合がある。長手方向への収縮性を上昇させるには、長手方向の延伸倍率は１．２倍以上が好ましく、１．６倍以上が最も好ましい。また、収縮性の付与と延伸時のフィルム破断などの工程トラブルの抑制を両立させるためには、長手方向の延伸倍率の上限は３．５倍以下であることが好ましく、３．０倍以下であることがより好ましい。延伸方法としては、ロールの速度差を利用して延伸するロール延伸法、ステンター方式にてフィルム幅方向両端をクリップやピンなどの把持具で把持し、延伸速度を徐々に上昇させて延伸するステンター法などがあるが、フィルムの両端を把持しない状態で長手方向に延伸できるロール延伸方式とすると、予熱工程での幅方向配向緩和、延伸時にネックダウンが起こり、幅方向の収縮を低減することができ、長手方向への偏向収縮性が向上するため、好ましい。また、生産性とハンドリング性の点から、延伸速度は１，０００％／分以上２００，０００％／分以下であることが望ましい。
本発明では、ＭＤ−１の延伸温度が、９０℃以上であることが好ましい。９０℃以上で延伸することによって、長手方向に強く偏向収縮させることができる。一方、９０℃未満であると、ＴＤ方向の配向を崩してしまうほど長手方向に配向してしまうため、結果的に長手方向への偏向収縮は抑制されてしまう。逐次二軸延伸では、延伸方向に対して強く配向させることが一般的な考え方であり、そのために延伸倍率を高くする、または延伸温度を低くすることが多いが、本発明では後の熱処理（ＨＳ）工程であるＨＳ温度よりも高い温度にて延伸することが好ましい。延伸温度がＨＳ温度よりも高い場合、延伸方向に強く配向することはないが、高収縮性を維持した状態にて、低温収縮性を向上させることができる。ただし、適宜必要な熱特性に応じて、高温熱収縮性の観点から延伸温度は熱収縮性フィルムを構成する樹脂のガラス転移温度＋４０℃以下とするのが好ましい。ここで、長手方向の延伸温度とは、フィルムに熱を付与する作用を有する部分の温度であって、延伸区間における最高温度のことを指し、たとえばロール延伸法で延伸する場合には、延伸区間のロール表面温度のうち最高温度を意味し、ステンター延伸法で延伸する場合には、延伸区間のステンター内の温度のうち最高温度を意味する。
本発明では、ＴＤ−１とＭＤ−１の間に、５０℃以上１６０℃以下の熱処理（ＨＳ−１）工程を有することが必要である。本工程によってフィルム低温領域での幅方向ひずみ、いわゆる配向結晶以外のひずみ部分を緩和することができる。ＨＳ−１工程を有することによって、緩和したひずみ部分が選択的に長手方向にひずみ、幅方向の配向結晶を残存させた状態で長手方向にひずみを形成させることができる。これにより、幅方向への寸法安定性は配向結晶化によって維持され、長手方向は配向結晶以外、いわゆる熱収の原因と考えられる非晶成分が選択にひずむ。ＨＳ−１の温度が５０℃未満であると、幅方向のひずみ緩和が不十分であり、高温領域での高収縮性に劣る。一方、１６０℃を越えると、幅方向の緩和が過度に進行し、低温領域の低収縮性を得ることができない。ＨＳ−１の温度は、好ましくは６０℃以上１５０℃以下であり、より好ましくは７０℃以上１３０℃以下であり、特に好ましくは８０℃以上１１０℃以下であることが、高温領域での高収縮性と低温領域での低収縮性の両立のために好ましい。ステンター内の熱処理区間、熱処理オーブン中、加熱したロール上など従来公知の任意の方法により行うことができる。ここで熱処理温度は、熱処理工程の中で最も高い温度を指し、延伸温度と同様に温度設定することができる。
本発明では、ＭＤ−１の後に１０１℃以上１５０℃以下の熱処理（ＨＳ−２）工程を有することが必要である。ＨＳ−２の温度が１０１℃未満であると低熱収縮性を得ることができず、１５０℃以上であると高収縮性を得ることができない。熱処理温度が１０１℃以上１５０℃以下とすることで低温領域における低熱収縮性と高温領域における高収縮性を両立することができる。本熱処理工程は、ＨＳ−１と同様、オーブン中、加熱したロール上など従来公知の任意の方法により行うことができる。また、熱処理温度とは熱処理工程の中で最も高い温度を指し、延伸温度と同様に温度設定することができる。ＨＳ−１と同様に設定することができる。また、熱処理時間は特性を悪化させない範囲において任意の時間とすることができ、好ましくは５秒以上６０秒以下、より好ましくは１０秒以上４０秒以下、最も好ましくは１５秒以上３０秒以下で行うことができる。熱処理中には弛緩を行うこともでき、必要な寸法安定性に合わせて適宜調整すれば良い。例えば、１％以上の弛緩により、幅方向の寸法安定性を向上させることができる。
本発明では、ＨＳ−１工程の最高温度とＨＳ−２工程での最高温度が下記式（１）を満たすことが好ましく、温領域での高収縮性と低温領域での低収縮性の両立のためには、式（１‘）を満たすことがより好ましく、式（１‘‘）を満たすことが特に好ましい。
１０≦（ＨＳ−２最高温度）−（ＨＳ−１最高温度）≦８０・・・（１）
１５≦（ＨＳ−２最高温度）−（ＨＳ−１最高温度）≦７０・・・（１‘）
２０≦（ＨＳ−２最高温度）−（ＨＳ−１最高温度）≦６５・・・（１‘‘）
ＨＳ−１工程の最高温度とＨＳ−２工程での最高温度との関係を式（１）の範囲内とすることで、低温領域の収縮に起因するひずみを緩和することができるため、高温領域の高収縮性を維持したまま低温領域の収縮性を低減させることができる。
本発明の熱収縮性フィルムの製造方法は、各種熱可塑性樹脂に適用することができる。適用される熱可塑性樹脂は特に限定されないが、例えば、ポリエチレン、ポリプロピレン、エチレン−プロピレン共重合体、ポリ（４−メチル−１−ペンテン）、環状オレフィンといったオレフィン系樹脂、ポリスチレン、スチレン−メタクリル酸メチル共重合体、スチレン−アクリロニトリル共重合体、アクリロニトリル−ブタジエン−スチレンブロック共重合体といったスチレン系樹脂、ポリメタクリル酸メチルといったアクリル系樹脂、ポリエチレンテレフタレート系、ポリブチレンテレフタレート系、ポリエチレンナフタレート系などのポリエステル系樹脂、ナイロン６、ナイロン６６、ナイロン６１０などといったポリアミド系樹脂、トリアセチルセルロースといったセルロース系樹脂、テトラフルオロエチレン・ヘキサフルオロプロピレン共重合体、テトラフルオロエチレン・エチレン共重合体、ポリクロロトリフルオロエチレン、クロロトリフルオエチレン・エチレン共重合体といったフッ素系樹脂、ポリアセタール系樹脂、ポリカーボネート系樹脂、ポリフェニレンオキシド系樹脂、ポリフェニレンスルフィド系樹脂、ポリエーテルエーテルケトン、ポリエーテルニトリル、ポリスルホン系樹脂、ポリウレタン系樹脂、ポリ塩化ビニル系樹脂、ＡＢＳ（アクリロニトリル・ブタジエン・スチレン共重合体）系樹脂、ＡＳ（アクリロニトリル・スチレン共重合体）系樹脂などが挙げられ、これらを２種類以上含んでいてもよい。
本発明の製造方法では、熱収縮性フィルムの構成成分は、本発明の効果が発現するのであれば特に限定されないが、ＴＤ−１工程にて幅方向への配向を促進させる点からオレフィン系樹脂、ナイロン系樹脂、ポリエステル系樹脂の少なくともいずれかを主たる構成成分とすることが好ましく、配向の制御が容易であるポリエステル系樹脂を主たる構成成分とすることがより好ましい。また、配向促進の観点からは、結晶性を有するポリエステル系樹脂を主たる構成成分とすることが最も好ましい。ここで、配向とは、例えば、延伸フィルムの屈折率を指標とすることができ、延伸前に比べて屈折率が高くなっているほど、その方向に配向していると言える。屈折率はナトリウムＤ線（波長５８９ｎｍ）を光源とし、マウント液としてヨウ化メチレンを用い、２５℃にてアッベ屈折計を用いて測定すればよい。また、結晶性とはＤＳＣより得られる結晶融解エネルギーから判断することができ、融解エネルギーが大きいほど結晶性がある、といえる。また、主たる構成成分とは、得られたフィルム全体である１００質量％に対して、成分が占める重量の割合が６０質量％以上であることを示し、特性の制御の容易性の観点からは、７０質量％以上であることがより好ましく、８０質量％以上であることが最も好ましい。
本発明に用いるポリエステルを与えるグリコールあるいはその誘導体としては、エチレングリコールが８０モル％以上であることが好ましいが、その他の成分として、たとえば、１，２−プロパンジオール、１，３−プロパンジオール、１，３−ブタンジオール、１，４−ブタンジオール、１，５−ペンタンジオール、１，６−ヘキサンジオール、ネオペンチルグリコールなどの脂肪族ジヒドロキシ化合物、ジエチレングリコール、ポリエチレングリコール、ポリプロピレングリコール、ポリテトラメチレングリコールなどのポリオキシアルキレングリコール、１，４−シクロヘキサンジメタノール、スピログリコールなどの脂環族ジヒドロキシ化合物、ビスフェノールＡ、ビスフェノールＳなどの芳香族ジヒドロキシ化合物、並びに、それらの誘導体を含んでいてもよい。
【０００８】
また、本発明に用いるポリエステルを与えるジカルボン酸あるいはその誘導体としては、テレフタル酸が８０モル％以上であることが好ましいが、その他の成分として、たとえば、イソフタル酸、フタル酸、２，６−ナフタレンジカルボン酸、ジフェニルジカルボン酸、ジフェニルスルホンジカルボン酸、ジフェノキシエタンジカルボン酸などの芳香族ジカルボン酸、シュウ酸、コハク酸、アジピン酸、セバシン酸、ダイマー酸、マレイン酸、フマル酸などの脂肪族ジカルボン酸、１，４−シクロヘキサンジカルボン酸などの脂環族ジカルボン酸、パラオキシ安息香酸などのオキシカルボン酸、並びに、それらの誘導体を挙げることができる。ジカルボン酸の誘導体としてはたとえばテレフタル酸ジメチル、テレフタル酸ジエチル、テレフタル酸２−ヒドロキシエチルメチルエステル、２，６−ナフタレンジカルボン酸ジメチル、イソフタル酸ジメチル、アジピン酸ジメチル、マレイン酸ジエチル、ダイマー酸ジメチルなどのエステル化物を含んでいてもよい。
本発明においては、配向を促進しやすい観点からポリエステルの結晶性は高い方が好ましいことから、グリコール成分として、エチレングリコールが８５モル％以上であることが好ましく、９０モル％以上であることがより好ましい。また、ジカルボン酸成分としては、テレフタル酸が８５モル％以上であることが好ましく、９０モル％以上であることがより好ましい。ただし、収縮率を高めようとした場合、特にポリエチレンテレフタレートに対しては共重合成分を導入し、非晶性を高めることにより収縮率を向上させることができることから、収縮性と耐熱性の両立の観点からは、共重合成分を３モル％以上、より好ましくは５モル％以上、特に好ましくは１０モル％以上含むことが好ましい。ただし、共重合によってＤＳＣから得られるガラス転移温度ポリエチレンテレフタレートに共重合成分を導入する場合、共重合成分としては、上に挙げたジカルボン酸成分又はグリコール成分のいずれを用いてもよいが、耐熱性の観点から、２，６−ナフタレンジカルボン酸、１，４−シクロヘキサンジメタノールが好ましく用いられる。
本発明の製造方法より得られる熱収縮性フィルムの厚みは、本発明の目的を阻害しない範囲であれば特に制限はなく、目的に合わせて、たとえば３μｍ〜３００μｍ程度とすればよい。
【０００９】
（特性の測定方法および効果の評価方法）
本発明における特性の測定方法、および効果の評価方法は次のとおりである。
【００１０】
（１）樹脂の組成
熱収縮性フィルムを構成する樹脂、例えばポリエチレンテレフタレートの場合、ヘキサフルオロイソプロパノール（ＨＦＩＰ）に溶解し、１Ｈ−ＮＭＲおよび１３Ｃ−ＮＭＲを用いて各モノマー残基成分や副生ジエチレングリコールについて含有量を定量することができる。積層フィルムの場合は、積層厚みに応じて、フィルムの各層を削り取ることで、各層単体を構成する成分を採取し、評価することができる。なお、本発明では、フィルム製造時の混合比率から計算により、組成を算出した。
【００１１】
（２）低温収縮性および高温収縮性
（３）に記載の方法にて熱収縮性フィルムのガラス転移温度を測定する。フィルム長手方向１５０ｍｍ×幅１０ｍｍのサイズに切り出したサンプルに、１００ｍｍ（Ｌ０）の間隔の両端位置にマークを入れ、３ｇの錘を吊して１００℃および１５０℃に加熱した熱風オーブン内に３０分間設置し加熱処理を行った。熱処理後の標線間距離（Ｌ１）を測定し、加熱前後の標線間距離の変化から下記式にて熱収縮率を算出した。測定は各方向とも５サンプル実施して平均値で評価を行った。
熱収縮率（％） ＝ １００×（Ｌ０−Ｌ１）／Ｌ０
得られた低温領域および、高温領域の熱収縮率より、以下の判定を行った。尚、◎が最も良好である。
低温収縮性の判定
低温領域における長手方向の熱収縮率が１０％未満：◎
低温領域における長手方向の熱収縮率が１０％以上１４％未満：○
低温領域における長手方向の熱収縮率が１４％以上：×
高温収縮性の判定
高温領域における長手方向の熱収縮率が２５％以上：◎
高温領域における長手方向の熱収縮率が２０％以上２５％未満：○
高温領域における長手方向の熱収縮率が１０％以上２０％未満：△
高温領域における長手方向の熱収縮率が１０％未満：×
（４）温度変調ＤＳＣガラス転移温度
ＴＡ  Ｉｎｓｔｒｕｍｅｎｔ社製温度変調ＤＳＣを用いて下記条件にて測定を行った。
加熱温度：２７０〜５７０Ｋ（ＲＣＳ冷却法）
温度校正：高純度インジウムおよび錫の融点
温度変調振幅：±１Ｋ
温度変調周期：６０秒
温度ステップ：５Ｋ
試料重量：５ｍｇ
試料容器：アルミニウム製開放型容器（２２ｍｇ）
参照容器：アルミニウム製開放型容器（１８ｍｇ）
なお、ガラス転移点は下記式より算出した。
ガラス転移温度＝（補外ガラス転移開始温度＋補外ガラス転移終了温度）／２。
【実施例】
【００１２】
（ポリエステルの製造）
製膜に供したポリエステル樹脂は以下のように準備した。
【００１３】
（ポリエステルＡ）
ジカルボン酸成分としてテレフタル酸成分が１００モル％、グリコール成分としてエチレングリコール成分が１００モル％であるポリエチレンテレフタレート樹脂（固有粘度０．６５）。
【００１４】
（ポリエステルＢ）
ジカルボン酸成分としてテレフタル酸成分が９０モル％、イソフタル酸成分が１０モル％、グリコール成分としてエチレングリコール成分が１００モル％であるポリエステル樹脂（固有粘度０．６５）。
【００１５】
（ポリエステルＣ）
ジカルボン酸成分としてテレフタル酸成分が１００モル％、グリコール成分としてエチレングリコール成分が９０モル％、１，４−シクロヘキサンジメタノール成分が１０モル％であるポリエステル樹脂（固有粘度０．６５）。
（ポリエステルＤ）
ジカルボン酸成分として２，６−ナフタレンジカルボン酸が１００モル％、グリコール成分としてエチレングリコールが１００モルであるポリエチレンナフタレート樹脂（固有粘度０．８）
（環状オレフィン系樹脂Ｅ）
ポリプラスチックス製“ＴＯＰＡＳ  ８００７Ｆ−０４”と、ポリプラスチックス製“ＴＯＰＡＳ  ６０１３Ｆ−０４”を質量比４０：６０で混合した環状オレフィン系樹脂（ガラス転移温度１１５℃）
（アクリル系樹脂Ｆ）
住友化学製“スミペックスＭＧＳＳ”（ガラス転移温度１０５℃）
（粒子マスターの製造）
（粒子マスターＡ）
ポリエステルＡ中に数平均粒子径０．２μｍの凝集シリカを粒子濃度５質量％で含有したポリエチレンテレフタレート粒子マスター（固有粘度０．６３）。
【００１６】
（実施例１〜１８、実施例２１〜２８、、比較例１〜８）
用いた樹脂および粒子マスター樹脂の組成を表１の通りとして、原料を酸素濃度０．２体積％としたベント同方向二軸押出機に供給し、押出機シリンダー温度を２７０℃で溶融し、短管温度を２７５℃、口金温度を２８０℃で、Ｔダイより２５℃に温度制御した冷却ドラム上にシート状に吐出した。その際、直径０．１ｍｍのワイヤー状電極を使用して静電印加し、冷却ドラムに密着させ未延伸シートを得た。ＴＤ−１、ＨＳ−１、ＭＤ−１、ＨＳ−２を順に行い、それぞれ表２に示した延伸倍率、延伸温度、熱処理温度として熱収縮性フィルムを得た。
【００１７】
実施例は全て１００℃熱収縮率が１４％未満、かつ１５０℃熱収縮率は１０％以上であったため、低温収縮性および高温収縮性の両方に優れており、この熱収縮特性が必要な用途への適合性に優れていた。
【００１８】
一方、比較例１はＴＤ−１の延伸倍率が１．５倍未満であったため、１００℃での低熱収縮性を得ることができなかった。
【００１９】
また、比較例２はＴＤ−１の延伸倍率が６倍を超えてしまったため、延伸時にフィルム破れが頻発し、フィルムを得ることができなかった。
比較例３はＭＤ−１の延伸倍率が１．１倍未満であったため１５０℃における高温収縮性を得ることができなかった。
比較例４は、ＭＤ−１の延伸倍率が４．０倍を超えたため、１００℃にて低熱収縮性を得ることができなかった。
比較例５は、熱処理（ＨＳ−２）工程における熱処理温度が１０１℃未満であったため、１００℃にて低熱収縮性を得ることができなかった。
比較例６は、熱処理（ＨＳ−２）工程における熱処理温度が１５０℃を超えていたため、１５０℃における高温収縮性を得ることができなかった。
比較例７は、ＨＳ−１の温度が５０℃未満であったため、１５０℃における高熱収縮性を得ることができなかった。
比較例８は、ＨＳ−１の温度が１６０℃を超えていたため、１００℃における低温収縮性を得ることができなかった。
【００２０】
【表１】
2017030320.tif 000002
【００２１】
【表２】
2017030320.tif 000003
【００２２】
【表３】
2017030320.tif 000004
【産業上の利用可能性】
【００２３】
本発明の熱収縮性フィルム製造方法を採用すれば、低温領域では収縮せず、高温領域では長手方向に偏向して大きく収縮する特殊な熱収縮特性を持ったフィルムを得ることができる。該フィルムは、各種機能層塗布後の乾燥が可能であり、その後、高温領域にて大きく収縮させる必要がある用途での使用が可能となる。